(57)【要約】【課題】正極合材や負極合材と集電体との密着性に優れ、充放電サイクル特性に優れた水系電解液リチウム二次電池を提供すること。【解決手段】正極集電体２１に正極合材２５を結着してなる正極２と、負極集電体３１に負極合材３５を結着してなる負極３と、リチウム塩を水に溶解してなる水系電解液とを有する水系電解液リチウム二次電池である。正極合材２５は、リチウム含有複合酸化物からなる正極活物質２５１と、炭素系材料からなる導電剤２５３と、バインダー２５５とを含有する。負極合材３５は、正極活物質２５１のリチウム含有複合酸化物よりも、リチウムの吸蔵電位及び脱離電位が低い複合酸化物からなる負極活物質３５１と、炭素系材料からなる導電剤３５３と、バインダー３５５とを含有する。バインダー２５５、３５５としては、水溶性又は水分散性であり、かつ酸素原子を含み水中で陰イオンを形成する官能基を含有する高分子化合物を用いる。【選択図】図２
2006302827.tif 000002
【特許請求の範囲】
【請求項１】
正極集電体に正極合材を結着してなる正極と、負極集電体に負極合材を結着してなる負極と、リチウム塩を水に溶解してなる水系電解液とを有する水系電解液リチウム二次電池において、
上記正極合材は、リチウムを可逆的に吸蔵及び脱離できるリチウム含有複合酸化物からなる正極活物質と、導電性を有する炭素系材料からなる導電剤と、バインダーとを含有し、
上記負極合材は、上記正極活物質が含有する上記リチウム含有複合酸化物よりも、リチウムの吸蔵電位及び脱離電位が低い複合酸化物からなる負極活物質と、導電性を有する炭素系材料からなる導電剤と、バインダーとを含有し、
上記正極合材及び上記負極合材における上記バインダーとしては、水溶性又は水分散性であり、かつ酸素原子を含み水中で陰イオンを形成する官能基を含有する高分子化合物を用いることを特徴とする水系電解液リチウム二次電池。
【請求項２】
請求項１において、上記水系電解液は、そのｐＨが、６≦ｐＨ≦１０の範囲にあることを特徴とする水系リチウム二次電池。
【請求項３】
請求項１又は２において、上記正極集電体及び上記負極集電体は、そのいずれもがアルミニウムよりなることを特徴とする水系電解液リチウム二次電池。
【発明の詳細な説明】
【技術分野】
【０００１】
本発明は、電解液として、リチウム塩を水に溶解してなる水系電解液を有する水系電解液リチウム二次電池に関する。
【背景技術】
【０００２】
リチウムの吸蔵及び脱離現象を利用したリチウム二次電池は、高電圧でエネルギー密度が高く、また小型・軽量化が図れることから、パソコンや携帯電話等の携帯情報端末等を中心に情報機器や通信機器の分野で実用が進み、広く一般に普及するに至っている。また他の分野では、環境問題、資源問題から電気自動車の開発が急がれる中、リチウム二次電池を電気自動車用電源として用いることが検討されている。
【０００３】
現在、実用化されているリチウム二次電池としては、電解液としてリチウム塩を有機溶媒に溶解してなる非水系電解液を含有する非水系のリチウム二次電池が主流である。このような非水系のリチウム二次電池としては、一般に、リチウム遷移金属複合酸化物からなる正極活物質、導電性炭素材料からなる導電剤、及びフッ素樹脂からなるバインダーを含有する正極合材を、アルミニウム箔からなる集電体に塗布してなる正極と、リチウムを吸蔵及び脱離可能な炭素材料からなる負極活物質、及びフッ素樹脂又は水溶性樹脂からなるバインダーを含有する負極合材を、銅箔からなる集電体に塗布してなる負極とを有するものが用いられている。
【０００４】
しかし、非水系のリチウム二次電池は、電解液として引火点の低い有機溶媒等の非水系電解液を含有しているため、過充電や短絡等により引火、爆発の危険性を有している。また、過充電状態に至った場合や高温環境下にさらされた場合には、電解液が分解して可燃性ガスを発生するおそれがある。そのため、非水系のリチウム二次電池には、安全性を確保する目的として、ＰＣＴ素子や安全弁等のデバイスを装備するのが一般的である。しかし、非水系のリチウム二次電池は、もともと可燃性の溶媒を含有しているため、安全性を充分に確保するには相当の困難がつきまとう。特に、非水系のリチウム二次電池を自動車等の動力用電源として用いる場合には、電池が大型化し、使用する有機溶媒の量が多くなることに加え、使用温度が高く、過酷な条件下での使用が予想されるため、より安全性の高いリチウム二次電池が要求されていた。
【０００５】
また、非水系のリチウム二次電池においては、電池内に水分がわずかにでも存在すると、水の電気分解によりガスが発生したり、水とリチウムとが反応してリチウムが消費されたり、また、電池を構成する材料が腐食したりするおそれがある。そのため、非水系のリチウム二次電池においては、その製造工程において徹底したドライ環境を維持する必要がある。その結果、水分を完全に除去するための特殊な設備と多大な労力を要し、製造コストが高くなってしまうという問題があった。
【０００６】
一方、電解液として水溶液を用いた水系電解液リチウム二次電池がある（特許文献１参照）。この水系電解液リチウム二次電池は、上記非水系のリチウム二次電池が有する上記のような問題に対して非常に有利である。
即ち、水系電解液リチウム二次電池は、上記有機溶媒を含有していないため、引火等の危険性がほとんどない。また、その製造時にドライ環境を必要としないため、製造コストを低くすることができる。
また、一般に水系電解液リチウム二次電池は、水の電気分解が起こらない電位範囲で充放電をさせることが必要であるが、水溶液は非水溶液に比べて導電性が高いため、非水系のリチウム二次電池に比べて電池の反応抵抗が低く、電池の出力特性やレート特性が向上するという利点がある。
【０００７】
このような水系電解液リチウム二次電池の正極や負極は、非水系のリチウム二次電池と同様に、活物質と導電剤とバインダーとからなる電極合材（正極合材又は負極合材）を、金属箔等からなる集電体に塗布し乾燥して作製される。上記水系電解液リチウム二次電池は、その研究の歴史が浅いこともあり、正極や負極に用いるバインダーに関する報告はほとんどない。したがって、これまで、水系電解液リチウム二次電池のバインダーとしては、非水系のリチウム二次電池の正極及び負極に用いられていたポリフッ化ビニリデンやテトラフルオロエチレン等のフッ素樹脂や、スチレンブタジエンゴム等の炭化水素系樹脂が用いられてきた（特許文献１及び特許文献２参照）。
【０００８】
しかしながら、非水系のリチウム二次電池用のバインダーを正極や負極に含有する水系電解液リチウム二次電池においては、電極合材と集電体との密着性が不充分で、これらの間に水が入り込み易く、電池の充放電中に電極にフクレが発生するおそれがあった。
また、非水系のリチウム二次電池に用いられていたバインダーは、水との親和性がほとんどなく、水溶液中で収縮する性質を有している。そのため、充放電に伴って正極活物質及び負極活物質の粒子が膨張及び収縮するときに、水系電解液中で収縮したバインダーが活物質粒子の表面から脱離し易い。その結果、正極活物質及び負極活物質の粒子間の結合力が失われて、正極活物質及び負極活物質の粒子が集電体から滑落するおそれがあった。そのため、充放電を繰り返すにつれて、放電容量が低下し易く、実用に耐えうる充放電サイクル特性を発揮できないという問題があった。
【０００９】
【特許文献１】特表平９−５０８４９０号公報
【特許文献２】特開２００１−５２７４７号公報
【発明の開示】
【発明が解決しようとする課題】
【００１０】
本発明は、かかる従来の問題点に鑑みてなされたものであって、正極合材や負極合材と集電体との密着性に優れ、充放電サイクル特性に優れた水系電解液リチウム二次電池を提供しようとするものである。
【課題を解決するための手段】
【００１１】
本発明は、正極集電体に正極合材を結着してなる正極と、負極集電体に負極合材を結着してなる負極と、リチウム塩を水に溶解してなる水系電解液とを有する水系電解液リチウム二次電池において、
上記正極合材は、リチウムを可逆的に吸蔵及び脱離できるリチウム含有複合酸化物からなる正極活物質と、導電性を有する炭素系材料からなる導電剤と、バインダーとを含有し、
上記負極合材は、上記正極活物質が含有する上記リチウム含有複合酸化物よりも、リチウムの吸蔵電位及び脱離電位が低い複合酸化物からなる負極活物質と、導電性を有する炭素系材料からなる導電剤と、バインダーとを含有し、
上記正極合材及び上記負極合材における上記バインダーとしては、水溶性又は水分散性であり、かつ酸素原子を含み水中で陰イオンを形成する官能基を含有する高分子化合物を用いることを特徴とする水系電解液リチウム二次電池にある（請求項１）。
【００１２】
本発明の水系電解液リチウム二次電池において最も注目すべき点は、上記正極合材及び上記負極合材における上記バインダーとして、水溶性又は水分散性であり、かつ酸素原子を含み水中で陰イオンを形成する官能基を含有する高分子化合物を用いる点にある。
そのため、上記水系電解液リチウム二次電池においては、上記正極合材及び上記負極合材と、例えば金属箔等からなる上記正極集電体及び上記負極集電体とが優れた密着性で結合することができる。それ故、上記水系電解液リチウム二次電池においては、上記正極合材及び上記負極合材が集電体から滑落することを防止でき、充放電を繰り返し行っても高い放電容量を維持できる。以下、この作用効果について詳説する。
【００１３】
即ち、例えば金属箔等よりなる上記正極集電体及び上記負極集電体は、上記水系電解液中において通常酸化又は水酸化しており、表面が酸素原子で覆われている。また、本発明において、上記バインダーは、酸素原子を含み水中で陰イオンを形成する官能基を含有している。そのため、上記バインダーは、該バインダーの酸素原子と、上記正極集電体及び上記負極集電体の表面における酸素原子又は水酸基との間で化学結合を形成することができる。それ故、上記水系電解液リチウム二次電池においては、上記バインダーによって、上記正極合材及び負極合材をそれぞれ上記正極集電体及び負極集電体に密着性よく結着させることができる。したがって、上記水系電解液リチウム二次電池においては、上記正極集電体と上記正極合材との間や、上記負極集電体と上記正極合材との間に、水系電解液の水が入り込み難く、正極や負極にフクレが発生して上記正極合材や上記負極合材が集電体から剥離することを防止できる。
【００１４】
また、上記水系電解液リチウム二次電池において、上記正極活物質及び上記負極活物質は、いずれもが複合酸化物からなる。そのため、上記バインダーは、上記正極活物質及び上記負極活物質の粒子にも結合することができ、上記正極活物質の粒子同士、及び上記負極活物質の粒子同士の結合力を高くすることができる。
したがって、上記バインダーは、上記のごとく正極集電体及び負極集電体に結合できると共に、上記正極活物質及び上記負極活物質にも結合することができる。そのため、上記正極合材においては、上記正極活物質が上記正極集電体の表面に充分に保持され、また、上記負極合材においても、上記負極活物質が上記負極集電体の表面に充分に保持される。それ故、リチウムの吸蔵・脱離に伴って、上記正極活物質の粒子及び上記負極活物質の粒子が膨張及び収縮しても、上記バインダーは活物質の表面から脱離し難い。
【００１５】
また、上記バインダーは、水溶性又は水分散性を有するが、上記正極集電体に結着させた状態の上記正極合材、及び上記負極集電体に結着させた状態の上記負極合材においては、もはや上記バインダーが上記水系電解液に溶出することはほとんどない。上記バインダーにおいて水中で陰イオンとなる上記官能基が、上記のごとく上記正極集電体及び上記負極集電体や上記正極活物質及び上記負極活物質と化学結合を形成するからである。
【００１６】
したがって、上記水系電解液リチウム二次電池においては、上記正極合材及び上記負極合材がそれぞれ上記正極集電体及び上記負極集電体から脱離し難く、充放電を繰り返し行っても高い放電容量を維持することができる。
【００１７】
このように、本発明によれば、正極合材や負極合材と集電体との密着性に優れ、充放電サイクル特性に優れた水系電解液リチウム二次電池を提供することができる。
【発明を実施するための最良の形態】
【００１８】
次に、本発明の水系電解液リチウム二次電池の好ましい実施の形態について、電池の構成要素ごとに説明する。ここで、上記水系電解液リチウム二次電池は、上述のごとく、正極集電体に正極合材を結着してなる正極と、負極集電体に負極合材を結着してなる負極と、リチウム塩を水に溶解してなる水系電解液とを有する。上記正極合材は、正極活物質と、導電剤と、バインダーとを含有し、上記負極合材は、負極活物質と、導電剤と、バインダーとを含有する。
【００１９】
まず、上記正極合材及び負極合材に含まれるバインダーについて説明する。
（バインダー）
上記バインダーは、水溶性又は水分散性であり、かつ酸素原子を含み水中で陰イオンを形成する官能基を含有する高分子化合物である。上記バインダーとしては、上記官能基を含有する水溶性高分子や上記官能基を含有する水分散性高分子等がある。また、上記バインダーは、上記高分子化合物の酸素原子を含む上記官能基が陰イオンとなることにより、水溶性又は水分散性を発揮できる化合物である。具体的には、上記バインダーは、例えば有機カルボン酸、有機スルホン酸等の有機酸、有機カルボン酸塩、有機スルホン酸塩等の有機酸塩を含有する高分子化合物であり、例えば水溶性アクリル樹脂、及び水分散型スチレンブタジエンゴム、水溶性フッ素樹脂、水溶性メラミン樹脂、水溶性セルロース、及び水溶性ポリブタジエン等から選ばれる１種以上を用いることができる。また、上記正極合材用のバインダー及び上記負極合材用のバインダーは、互いに同じものであっても異なるものであってもよい。
【００２０】
また、上記バインダーとして塩を用いる場合には、アルカリ金属塩を用いることができる。電解液中への溶出を考慮してアルカリ金属塩としてリチウム塩を用いた場合には、充放電に対する影響をなくすことができる。
【００２１】
（正極）
上記正極は、例えば上記正極活物質、上記導電剤、及び上記バインダーを含有する上記正極合材を、上記正極集電体に塗布し乾燥して、必要に応じてプレスして形成することができる。
上記正極活物質は、リチウムを可逆的に吸蔵及び脱離できるリチウム含有複合酸化物からなる。具体的には、例えばリチウムコバルト複合酸化物、リチウムニッケル複合酸化物、リチウムマンガン複合酸化物、リチウム鉄複合リン酸化物等がある。
上記導電剤は、電極の電気伝導性を確保するためのものであり、例えばカーボンブラック、アセチレンブラック、ケッチェンブラック、黒鉛等の炭素系材料から選ばれる１種又は２種以上を用いることができる。
【００２２】
また、上記正極合材は、該正極合材１００重量部中に、上記正極活物質を５０〜９５重量部、上記導電剤を３〜３０重量部、上記バインダーを２〜２０重量部含有することが好ましい。
上記正極活物質の含有量が５０重量部未満の場合には、上記水系電解液リチウム二次電池は、実用に耐えうる程の充分な充放電容量を発揮できないおそれがある。一方、９５重量部を超える場合には、上記導電剤もしくは上記バインダーの含有量が不足し、上記水系電解液リチウム二次電池は、電気抵抗が高くなったり、上記正極合材と上記正極集電体との密着性が低下したりするおそれがある。
【００２３】
また、上記導電剤の含有量が、３重量部未満の場合には、正極の導電性が低下し、上記水系電解液リチウム二次電池の電気抵抗が高くなるおそれがある。一方、３０重量部を超える場合には、上記水系電解液リチウム二次電池の電池容量が低下するおそれがある。
また、上記バインダーの含有量が２重量部未満の場合には、上述の上記正極合材と上記正極集電体との密着性の向上効果が充分に発揮されないおそれがある。一方、２０重量部を超える場合には、上記水系電解液リチウム二次電池の電池容量が低下するおそれがある。
【００２４】
上記正極合材を上記正極集電体に塗布する際には、例えば上記バインダーを水に溶解又は分散させてバインダー液を作製し、このバインダー液中に上記正極活物質及び上記導電剤を充分に分散させ、さらに水で塗布に適した粘度に調整した後、上記集電体に塗布することができる。
【００２５】
（負極）
上記負極は、例えば上記負極活物質、上記導電剤、及び上記バインダーを含有する上記負極合材を、上記負極集電体に塗布し乾燥して、必要に応じてプレスして形成することができる。上記負極としては、活物質として上記負極活物質を含有することを除き、上記正極と同様のものを用いることができる。
上記負極活物質は、上記正極活物質が含有するリチウム含有複合酸化物よりも、リチウムの吸蔵電位及び脱離電位が低い複合酸化物からなる。具体的には、例えばリチウムバナジウム複合酸化物やリチウムチタン複合酸化物などのリチウム遷移金属複合酸化物、又は水酸化鉄等がある。
【００２６】
また、上記負極合材は、該負極合材１００重量部中に、上記負極活物質を５０〜９５重量部、上記導電剤を３〜３０重量部、上記バインダーを２〜２０重量部含有することが好ましい。これらの臨界意義については、上記正極合材と同様である。
【００２７】
（電解液）
上記水系電解液リチウム二次電池は、電解液として、リチウム塩を水に溶解してなる水系電解液を含有する。リチウム塩は、水に溶解することにより解離し、リチウムイオンが電解液中に存在する。このようなリチウム塩としては、例えば硝酸リチウム、硫酸リチウム、水酸化リチウム、ヨウ化リチウム等がある。これらのリチウム塩は１種を用いることもできるが、２種以上を混合して用いることもできる。
【００２８】
また、上記水系電解液は、そのｐＨが、６≦ｐＨ≦１０の範囲にあることが好ましい（請求項２）。
この場合には、上記正極中の上記正極活物質及び上記負極中の上記負極活物質の水溶液中での安定性を向上させることができ、上記正極活物質及び上記負極活物質におけるリチウムイオンの吸蔵及び脱離反応がよりスムーズになる。
【００２９】
上記水系電解液のｐＨが６未満の場合には、上記正極活物質及び／又は上記負極活物質が溶解し、上記水系電解液中に安定に存在できなくなるおそれがある。一方、ｐＨが１０を超える場合には、上記水系電解液と、例えば金属箔等からなる上記正極集電体や上記負極集電体との間で反応がおこり、電極が安定に存在できなくなるおそれがある。
また、上記水系電解液中のリチウム塩濃度は、電解液の電気伝導度を高くして上記水系電解液リチウム二次電池の内部抵抗を低くするという観点から、飽和濃度もしくはそれに近い濃度とすることが好ましい。
【００３０】
（集電体）
上記水系電解液リチウム二次電池においては、正極に上記正極集電体を有し、負極に上記負極集電体を有する。このような集電体としては、導電性に優れ、水系電解液中で安定な金属箔等を用いることができる。具体的には、例えばニッケル、アルミニウム、白金、又はこれらの合金等からなる金属箔がある。
【００３１】
また、上記正極集電体及び上記負極集電体は、そのいずれもがアルミニウムよりなることが好ましい（請求項３）。
この場合には、上記水系電解液のｐＨが上述のごとく６≦ｐＨ≦１０のという好ましい範囲にある場合においても、上記正極集電体及び上記負極集電体が上記水系電解液中で反応してしまうことを防止し、上記水系電解液中での上記正極集電体及び上記負極集電体の安定性を向上させることができる。また、この場合には、上記水系電解液リチウム二次電池の製造コストを低くすることができると共に、その軽量化を図ることができる。
【００３２】
（その他）
上記水系電解液リチウム二次電池においては、上記正極と上記負極との間にセパレータを狭装することができる。
上記セパレータは、正極と負極とを分離し上記水系電解液を保持するものであり、上記水系電解液中で安定なものを用いることができる。具体的には、例えばセルロース、ポリエチレン、及びポリプロピレン等の薄い微多孔膜からなるものを用いることができる。
【００３３】
また、上記水系電解液リチウム二次電池の形状としては、例えば円筒型、積層型、コイン型、角型等がある。正極、負極、及び水系電解液等を収容する電池ケースとしては、これらの形状に対応したものを用いることができる。
上記水系電解液リチウム二次電池は、例えば上記正極と上記負極との間に上記セパレータを狭装してなる電極体を、所定の形状の電池ケースに収納し、上記正極集電体及び上記負極集電体を、リード線を介して正極外部端子及び負極外部端子に電気的に接続し、上記電極体に上記水系電解液を含浸させて、電池ケースを密閉することにより作製することができる。
【実施例】
【００３４】
（実施例１）
次に、本発明の水系電解液リチウム二次電池の実施例について、図１及び図２を用いて説明する。
図１及び図２に示すごとく、本例の水系電解液リチウム二次電池１は、正極集電体２１に正極合材２５を結着してなる正極２と、負極集電体３１に負極合材３５を結着してなる負極３と、リチウム塩を水に溶解してなる水系電解液とを有する。
【００３５】
図２に示すごとく、正極合材２５は、リチウムを可逆的に吸蔵及び脱離できるリチウム含有複合酸化物からなる正極活物質２５１と、導電性を有する炭素系材料からなる導電剤２５３と、バインダー２５５とを含有する。
また、負極合材３５は、正極活物質２５が含有するリチウム含有複合酸化物よりも、リチウムの吸蔵電位及び脱離電位が低い複合酸化物からなる負極活物質３５１と、導電性を有する炭素系材料からなる導電剤３５３と、バインダー３５５とを含有する。
正極合材２５及び負極合材３５におけるバインダー２５５及び３５５としては、水溶性又は水分散性であり、かつ酸素原子を含み水中で陰イオンを形成する官能基を含有する高分子化合物を用いている。
【００３６】
図１に示すごとく、本例の水系電解液リチウム二次電池１は、円筒型であり、正極２、負極３、セパレータ４、ガスケット５、及び電池ケース６等よりなっている。電池ケース６は、１８６５０型の円筒形状の電池ケースであり、キャップ６１及び外装缶６２よりなる。電池ケース６内には、シート状の正極２及び負極３が、これらの間に挟んだセパレータ４と共に捲回した状態で配置されており、水系電解液リチウム二次電池１は捲回式の電極を有している。
【００３７】
また、電池ケース６のキャップ６１の内側には、ガスケット５が配置されており、電池ケース６の内部には、水系電解液が注入されている。
正極２及び負極３には、それぞれ正極集電リード２８及び負極集電リード３８が熔接により設けられている。正極集電リード２８は、キャップ６１側に配置された正極集電タブ２８５に熔接により接続されている。また、負極集電リード３８は、外装缶６２の底に配置された負極集電タブ３８５に熔接により接続されている。
また、水系電解液としては、飽和濃度の硝酸リチウム水溶液（ｐＨ＝７）を用いており、該水系電解液は電池ケース６内に注入されている。
【００３８】
次に、本例の水系電解液リチウム二次電池の製造方法につき、説明する。
まず、正極活物質として、組成式ＬｉＦｅＰＯ4で表されるオリビン構造のリチウム鉄複合リン酸化物を、導電剤としてアセチレンブラックを準備した。また、バインダーとしては、カルボキシル基を含有するカルボキシメチルセルロースナトリウムと、カルボキシル基を含有する水分散型スチレンブタジエンゴムを準備した。
【００３９】
次いで、カルボキシメチルセルロースナトリウムを水に溶解し、５ｗｔ％のカルボキシメチルセルロース水溶液（バインダー液１）を作製し、また、スチレンブタジエンゴムを水に分散させて、濃度４９ｗｔ％のエマルジョン状態のスチレンブタジエンゴムの水分散液（バインダー液２）を作製した。
次に、バインダー液１中に、上記正極活物質及び導電剤を分散させて混合し、さらにバインダー液２を加えて混合し、正極合材を得た。この正極合材は、正極活物質としてリチウム鉄複合リン酸化物（ＬｉＦｅＰＯ4）８５重量部と、導電剤としてアセチレンブラック１０重量部と、バインダーとしてカルボキシメチルセルロース２重量部と水分散型スチレンブタジエンゴム３重量部とを含有する。
【００４０】
次いで、正極集電体として、厚さ２０μｍのアルミニウム箔を準備し、この正極集電体の両面に、正極合材を塗布し、乾燥させることにより水を蒸発させた。さらに、約１ｔｏｎ／ｃｍの線圧でプレスし、シート状の正極を作製した。
【００４１】
次に、負極活物質として、組成式ＬｉＶ2Ｏ4で表されるスピネル構造のリチウムバナジウム複合酸化物を、導電剤としてアセチレンブラックを準備した。また、バインダーとしてカルボキシル基を含有するカルボキシメチルセルロースナトリウムと、カルボキシル基を含有する水分散型スチレンブタジエンゴムを準備した。
【００４２】
次いで、上記正極の場合と同様にして、バインダー液１及びバインダー液２を作製し、バインダー液１中に負極活物質と導電剤とを分散して混合し、さらにバインダー液２を加えて混合し、負極合材を得た。この負極合材は、負極活物質としてリチウムバナジウム複合酸化物（ＬｉＶ2Ｏ4）８５重量部と、導電剤としてアセチレンブラック１０重量部と、バインダーとしてカルボキシメチルセルロース２重量部と水分散型スチレンブタジエンゴム３重量部とを含有する。
次いで、正極の場合と同様に、厚さ２０μｍのアルミニウム箔の負極集電体の両面に、上記負極合材を塗布し、乾燥させ、約１ｔｏｎ／ｃｍの線圧でプレスし、シート状の負極を作製した。
【００４３】
次に、図１に示すごとく、上記のようにして得られたシート状の正極２及び負極３にそれぞれ正極集電リード２８及び負極集電リード３８を熔接した。次いで、正極２及び負極３を、これらの間にセルロース系のセパレータ４を挟んだ状態で捲回し、スパイラル状の捲回式電極を作製した。
続いて、この捲回式電極を、外装缶６２及びキャップ６１よりなる１８６５０型の円筒形状の電池ケース６に挿入した。このとき、電池ケース６のキャップ６１側に配置した正極集電タブ２８５に、正極集電リード２８を熔接により接続すると共に、外装缶６の底に配置した負極集電タブ３８５に負極集電リード３８を熔接により接続した。
【００４４】
次に、電池ケース６内に、水系電解液としての飽和硝酸リチウム水溶液（ｐＨ＝７）を含浸させた。そして、キャップ６１の内側にガスケット５を配置すると共に、このキャップ６１を外装缶６２の開口部に配置した。続いて、キャップ６１にかしめ加工を施すことにより電池ケース６を密閉し、水系電解液リチウム二次電池１を作製した。これを電池Ｅ１とする。
【００４５】
本例の水系電解液リチウム二次電池１（電池Ｅ１）においては、図２に示すごとく、正極合材２５及び負極合材３５に含まれるバインダー２５５及び３５５として、水溶性又は水分散性であり、かつ酸素原子を含み水中で陰イオンを形成する官能基を含有する高分子化合物を用いている。そのため、正極合材２５と正極集電体２１、及び負極合材３５と負極集電体３１との密着性が優れている。それ故、水系電解液リチウム二次電池１においては、正極合材２５及び負極合材３５がそれぞれ正極集電体２１及び負極集電体３１から滑落することを防止でき、水系電解液リチウム二次電池１は充放電を繰り返し行っても高い放電容量を維持できる。
【００４６】
即ち、アルミニウム箔からなる正極集電体２１及び負極集電体３１は、通常酸化又は水酸化しており、表面が酸素原子で覆われている。また、正極活物質２５１及び負極活物質３５１は酸化物であり、酸素原子を含有している。さらに、バインダー２５５及び３５５は、酸素原子を含み水中で陰イオンを形成する官能基（カルボキシル基）を含有している。
そのため、本例のように、バインダー２５５及び３５５の水溶液及び水分散液に正極活物質２５１、負極活物質３５１を分散させて正極合材２５及び負極合材３５を作製すると、正極合材２５及び負極合材３５においては、バインダー２５５及び３５５の官能基（カルボキシル基）が正極活物質２５１及び負極活物質３５１中の酸素原子と反応し、化学結合を形成することができる。さらに、この正極合材２５及び負極合材３５を正極集電体２１及び負極集電体３１に塗布し乾燥させると、正極集電体２１及び負極集電体３１の表面の酸素原子とバインダー２５５及び３５５の官能基が反応し、化学結合を形成することができる。
【００４７】
このように、本例の水系電解液リチウム二次電池１においては、バインダー２５５は、正極活物質２５１及び正極集電体２１の両方に化学結合で結合することができる。また、バインダー３５５は、負極活物質３５１及び負極集電体３１の両方に化学結合で結合することができる。
【００４８】
また、バインダー２５５及び３５５は、水との親和性を有しているため、水系電解液中においてもほとんど収縮することがない。
また、本例の水系電解液リチウム二次電池１において、上記のごとくバインダー２５５は、その陰イオンとなりうる官能基を利用して、正極活物質２５１及び正極集電体２１と化学結合を形成し、またバインダー３５５は、その陰イオンとなりうる官能基を利用して、負極活物質３５１及び負極集電体３１と化学結合を形成している。そのため、水系電解液リチウム二次電池１においては、もはやバインダー２５５及び３５５は、水系電解液中にほとんど溶解しない。
【００４９】
したがって、本例の水系電解液リチウム二次電池１においては、正極集電体２１と正極合材２５、及び負極集電体３１と負極合材３５と密着性に優れ、正極集電体２１と正極合材２５との間、及び負極集電体３１と負極合材３５との間に、水系電解液の水が入り込み難く、正極２や負極３にフクレが発生して正極合材２５や負極合材３５がそれぞれ正極集電体２１及び負極集電体３１から脱離することを防止できる。
また、本例の水系電解液リチウム二次電池１においては、バインダー２５５及び３５５は、活物質粒子２５１及び３５１間をそれぞれ強固に結合することができ、充放電に伴って活物質粒子２５１及び３５１が膨張及び収縮しても、バインダー２５５及び３５５は、それぞれ活物質粒子２５１及び３５１間の結合を維持することができる。そのため、充放電を繰り返し行っても、正極活物質２５１や負極活物質３５１の粒子が脱離することはほとんどない。したがって、本例の水系電解液リチウム二次電池は、充放電を繰り返しても、電池容量が低下し難く、充放電サイクル特性に優れたものとなる。
【００５０】
（実施例２）
次に、本例は、実施例１で作製した水系電解液リチウム二次電池（電池Ｅ１）とは正極合材及び負極合材中のバインダーの種類が異なる７種類水系電解液リチウム二次電池（電池Ｅ２、及び電池Ｃ１〜電池Ｃ６）を作製し、充放電サイクル特性を評価する例である。
【００５１】
電池Ｅ２は、バインダーとして、カルボン酸基含有する水溶性アクリル樹脂を用いた点を除いては、上記電池Ｅ１と同様にして作製したものである。
具体的には、まず、水溶性アクリル樹脂を水に溶解し、５ｗｔ％の水溶性アクリル樹脂水溶液（バインダー液３）を作製し、このバインダー液３に実施例１と同様の正極活物質及び導電剤を分散させて正極合材を作製した。この正極合材は、正極活物質としてリチウム鉄複合リン酸化物（ＬｉＦｅＰＯ4）８５重量部と、導電剤としてアセチレンブラック１０重量部と、バインダーとして水溶性アクリル樹脂５重量部とを含有する。
次いで、実施例１と同様にして、正極合材を正極集電体に塗布、乾燥し、プレスして電池Ｅ２用の正極を作製した。また、負極についても、上記バインダー液３を用いた点を除いては実施例１と同様にして作製した。
次いで、実施例１と同様にして正極、負極を用いて巻回式電極を作製し、さらに実施例１と同様にして、１８６５０型の円筒形状の水系電解液リチウム二次電池（電池Ｅ２）を作製した。
【００５２】
また、電池Ｃ１は、正極側のバインダーとして、水不溶性で、酸素を含有する官能基を含有していないポリフッ化ビニリデンを用い、その他は実施例１の上記電池Ｅ１と同様にして作製した。即ち、電池Ｃ１は、正極のバインダーとしてポリフッ化ビニリデンを用い、負極のバインダーとしては上記電池Ｅ１と同様のカルボキシメチルセルロースナトリウム及び水分散型スチレンブタジエンゴムを用いて作製したものである。また、電池Ｃ１の正極の正極合材としては、正極活物質（ＬｉＦｅＰＯ4）８５重量部と、導電剤（アセチレンブラック）１０重量部と、バインダー（ポリフッ化ビニリデン）５重量部とを含有するものを用いた。その他は電池Ｅ１と同様である。
【００５３】
また、電池Ｃ２は、正極側のバインダーとして、水不溶性で酸素を含有する官能基を含有するポリアクリロニトリルを用い、その他は実施例１の上記電池Ｅ１と同様にして作製した。即ち、電池Ｃ２は、正極のバインダーとしてポリアクリロニトリルを用い、負極のバインダーとしては電池Ｅ１と同様のカルボキシメチルセルロースナトリウム及び水分散型スチレンブタジエンゴムを用いて作製したものである。また、電池Ｃ２の正極の正極合材としては、正極活物質（ＬｉＦｅＰＯ4）８５重量部と、導電剤（アセチレンブラック）１０重量部と、バインダー（ポリアクリロニトリル）５重量部を含有するものを用いた。その他は電池Ｅ１と同様である。
【００５４】
電池Ｃ３は、負極側のバインダーとして、水不溶性で、酸素を含有する官能基を含有していないポリフッ化ビニリデンを用い、その他は実施例１の上記電池Ｅ１と同様にして作製した。即ち、電池Ｃ１は、負極のバインダーとしてポリフッ化ビニリデンを用い、正極のバインダーとしては上記電池Ｅ１と同様のカルボキシメチルセルロースナトリウム及び水分散型スチレンブタジエンゴムを用いて作製したものである。また、電池Ｃ３の負極の負極合材としては、負極活物質（ＬｉＶ2Ｏ4）８５重量部と、導電剤（アセチレンブラック）１０重量部と、バインダー（ポリフッ化ビニリデン）５重量部を含有するものを用いた。その他は電池Ｅ１と同様である。
【００５５】
また、電池Ｃ４は、負極側のバインダーとして、水不溶性で酸素を含有する官能基を含有するポリアクリロニトリルを用い、その他は実施例１の上記電池Ｅ１と同様にして作製した。即ち、電池Ｃ４は、負極のバインダーとしてポリアクリロニトリルを用い、正極のバインダーとしては電池Ｅ１と同様のカルボキシメチルセルロースナトリウム及び水分散型スチレンブタジエンゴムを用いて作製したものである。また、電池Ｃ４の負極の負極合材としては、負極活物質（ＬｉＶ2Ｏ4）８５重量部と、導電剤（アセチレンブラック）１０重量部と、バインダー（ポリアクリロニトリル）５重量部を含有するものを用いた。その他は電池Ｅ１と同様である。
【００５６】
電池Ｃ５は、正極側及び負極側のバインダーとして、水不溶性で、酸素を含有する官能基を含有していないポリフッ化ビニリデンを用い、その他は実施例１の上記電池Ｅ１と同様にして作製した。電池Ｃ５の正極の正極合材としては、正極活物質（ＬｉＦｅＰＯ4）８５重量部と、導電剤（アセチレンブラック）１０重量部と、バインダー（ポリフッ化ビニリデン）５重量部を含有するものを用いた。また、負極の負極合材としては、負極活物質（ＬｉＶ2Ｏ4）８５重量部と、導電剤（アセチレンブラック）１０重量部と、バインダー（ポリフッ化ビニリデン）５重量部を含有するものを用いた。その他は電池Ｅ１と同様である。
【００５７】
また、電池Ｃ６は、正極側及び負極側のバインダーとして、水不溶性で、酸素を含有する官能基を含有するポリアクリロニトリルを用い、その他は実施例１の上記電池Ｅ１と同様にして作製した。電池Ｃ６の正極の正極合材としては、正極活物質（ＬｉＦｅＰＯ4）８５重量部と、導電剤（アセチレンブラック）１０重量部と、バインダー（ポリアクリロニトリル）５重量部を含有するものを用いた。また、負極の負極合材としては、負極活物質（ＬｉＶ2Ｏ4）８５重量部と、導電剤（アセチレンブラック）１０重量部と、バインダー（ポリアクリロニトリル）５重量部を含有するものを用いた。その他は電池Ｅ１と同様である。
【００５８】
次に、上記電池Ｅ１、電池Ｅ２及び電池Ｃ１〜電池Ｃ６について充放電サイクル試験を行い、１００サイクル目の放電容量の維持率を比較した。
充放電サイクル試験は、各電池（電池Ｅ１、電池Ｅ２及び電池Ｃ１〜電池Ｃ６）について、温度６０℃の条件下で、電流密度０．５ｍＡ／ｃｍ2の定電流にて電池電圧１．４Ｖまで充電し、その後、電流密度０．５ｍＡ／ｃｍ2の定電流にて電池電圧０．１Ｖまで放電する充放電を１サイクルとし、このサイクルを１００サイクル繰り返すことにより行った。各充放電サイクルにおいては、１．４Ｖまで充電した後及び０．１Ｖまで放電した後に、充電休止時間及び放電休止時間をそれぞれ１０分間ずつ設けた。そして、各電池について、１サイクル目（初回）と１００サイクル目の放電容量を測定した。
【００５９】
放電容量は、上記１サイクル目又は１００サイクル目の放電電流値（ｍＡ）を測定し、この放電電流値に放電に要した時間（ｈｒ）を乗じて得られた値を、電池内の正極活物質の重量（ｇ）で除することにより算出した。
その結果を表１に示す。
また、初回と１００サイクル目の放電容量から容量維持率を下記の式から算出した。
容量維持率（％）＝（１００サイクル目の放電容量／初回の放電容量）×１００
【００６０】
【表１】
2006302827.tif 000003
【００６１】
表１から知られるごとく、電池Ｅ１、Ｅ２、及び電池Ｃ１〜Ｃ６のいずれの水系電解液リチウム二次電池においても初回の放電容量にはほとんど差異はなかった。
しかし、電池Ｅ１及び電池Ｅ２は、電池Ｃ１〜電池Ｃ６に比べて、放電容量維持率が優れている。また、電池Ｅ１及び電池Ｅ２においては、正極や負極にフクレなどは発生しておらず、電極の剥がれ等もなかった。
このことから、バインダーとして、水中で陰イオンを形成する基を含有する水溶性高分子又は水分散性高分子を用いた電池Ｅ１及び電池Ｅ２は、正極合材や負極合材と集電体との密着性に優れ、充放電サイクル特性が優れていることがわかる。
【図面の簡単な説明】
【００６２】
【図１】実施例１にかかる、水系電解液リチウム二次電池の構成を示す説明図。
【図２】実施例１にかかる、正極（負極）の構成を示す説明図。
【符号の説明】
【００６３】
１  水系電解液リチウム二次電池
２  正極
２１  正極集電体
２５  正極合材
２５１  正極活物質
２５３（３５３）  導電剤
２５５（３５５）  バインダー
３  負極
３１  負極集電体
３５  負極合材
３５１  負極活物質
【図１】
2006302827.tif 000004
【図２】
2006302827.tif 000005